(57)【要約】【課題】タッチパネルが加圧されたとき液晶表示パネルに生じる滲みを低減し、且つタッチパネル及び液晶表示パネルの強度の向上を図ることができ、かつ表示装置の薄型化を図ることができ、更には、タッチパネルと液晶表示パネルとの間における光の反射を低減することができるようにする。【解決手段】液晶表示パネル１０４と、タッチパネル１０６との間に介在し、タッチパネル１０６を通じて加わる力を緩衝する透明樹脂充填材１１０として超透明シリコーンゴムを用いる。【効果】透明性を確保しながらタッチパネルの滲みを軽減することができ、更には、表示装置の強度の向上を図ることができ、かつ表示装置の薄型化を図ることができ、更には、タッチパネルと液晶表示パネルとの間における光の反射を低減することができる。【選択図】　　　　図１
2004101851.tif 000002
【特許請求の範囲】
【請求項１】
画像を表示する液晶表示パネルと、
上記液晶表示パネルに対して間隔を設けて配置されて使用者が触れて指令を入力するためのタッチパネルと、
上記液晶表示パネルと前記タッチパネルの間に介在して前記タッチパネルを通じて加わる力を緩衝するための透明樹脂充填材と、
を備えた表示装置であって、
上記透明樹脂充填材が、超透明シリコーンゴムからなる
ことを特徴とする表示装置。
【請求項２】
上記超透明シリコーンゴムが熱硬化性オルガノポリシロキサン組成物を含有する
ことを特徴とする請求項１記載の表示装置。
【請求項３】
上記熱硬化性オルガノポリシロキサン組成物が、付加反応硬化型オルガノポリシロキサン組成物である
ことを特徴とする請求項２記載の表示装置。
【請求項４】
上記付加反応硬化型オルガノポリシロキサン組成物が、
１分子中に平均２個以上のアルケニル基を有するオルガノポリシロキサン１００重量部と、
１分子中に平均２個以上のケイ素原子に結合した水素原子を有するオルガノハイドロジェンポリシロキサン０．１〜５０重量部と、
付加反応触媒と、
からなることを特徴とする請求項３に記載の表示装置。
【請求項５】
上記１分子中に平均２個以上のアルケニル基を有するオルガノポリシロキサンは、下記の平均組成式である化１で表され、
【化１】
2004101851.tif 000005
且つ、上記化１のＲ１が、互いに同一又は異種の炭素数１〜１０の非置換又は置換一価炭素水素基であり、ａが１．５〜２．８である
ことを特徴とする請求項４記載の表示装置。
【請求項６】
上記化１のＲ１の少なくとも２個の非置換又は置換一価炭素水素基が、アルケニル基、又は該アルケニル基の水素原子の一部又は全部をハロゲン原子、若しくはシアノ基で置換したものである
ことを特徴とする請求項５記載の表示装置。
【請求項７】
上記オルガノハイドロジェンポリシロキサンは、下記の平均組成式である化２で表され、
【化２】
2004101851.tif 000006
且つ、１分子中に少なくとも２個以上のケイ素原子結合水素原子（即ち、ＳｉＨ基）を有する
ことを特徴とする請求項４、５又は６記載の表示装置。
【請求項８】
上記化２のＲ２は炭素数１〜１０の非置換又は置換一価炭素水素基であり、
上記化２のｂは０．７〜２．１であり、ｃは０．００１〜１．０、ｂ＋ｃは０．８〜３．０である
ことを特徴とする請求項７記載の表示装置。
【請求項９】
上記熱硬化性オルガノポリシロキサン組成物が、有機過酸化物硬化型オルガノポリシロキサン組成物である
ことを特徴とする請求項２記載の表示装置。
【請求項１０】
上記有機過酸化物硬化型オルガノポリシロキサン組成物が、
１分子中に平均２個以上のアルケニル基を有するオルガノポリシロキサン１００重量部と、
触媒を成す有機過酸化物と、
からなることを特徴とする請求項９記載の表示装置。
【請求項１１】
上記熱硬化性オルガノポリシロキサン組成物が、有機過酸化物硬化型オルガノポリシロキサン組成物である
ことを特徴とする請求項１０記載の表示装置。
【請求項１２】
上記有機過酸化物硬化型オルガノポリシロキサン組成物が、
１分子中に平均２個以上のアルケニル基を有するオルガノポリシロキサン１００重量部と、
触媒を成す有機過酸化物と、
からなることを特徴とする請求項１１記載の表示装置。
【請求項１３】
画像を表示するための表示装置を有する電子機器であり、
前記表示装置は、
前記画像を表示する液晶表示パネルと、
前記液晶表示パネルに対して間隔を設けて配置されて使用者が触れて指令を入力するためのタッチパネルと、
前記液晶表示パネルと前記タッチパネルの間に設けられている前記間隔の領域内に設けられて前記タッチパネルを通じて加わる力を緩衝するための超透明シリコーンゴムからなる透明樹脂充填材と、
を備えことを特徴とする表示装置を有する電子機器。
【発明の詳細な説明】
【０００１】
【発明の属する技術分野】
本発明は、画像を表示するための表示装置および表示装置を有する電子機器に関するものである。
【０００２】
【従来の技術】
液晶表示パネルは、文字情報や静止画や動画等を表示するために用いられている。この液晶表示パネルの表面には、使用者がたとえば指で触れて入力をできるようにするためのタッチパネルが設けられたものがある。図１０（Ａ）、（Ｂ）はそのようなタイプの液晶表示パネルを用いた電子機器（携帯情報端末）の一例の概略構成を示すもので、（Ａ）は分解斜視図、（Ｂ）は断面図である。
【０００３】
同図において、２０２はＬＣＤ（液晶デバイス）フレーム、２０４は該ＬＣＤフレーム２０２上に配置されるＬＣＤ（液晶デバイス）、２０６は次に述べるタッチパネル（２０８）を該ＬＣＤ２０４の上方にて稍離間（例えば０．１ｍｍ〜１．２ｍｍ）して位置した状態で保持するＬＣＤフレーム、２０８は該ＬＣＤフレーム２０６により上記ＬＣＤ２０４の上方にそれと例えば０．１ｍｍ〜１．２ｍｍ程度の間隔を置いて配置されたタッチパネル、２１０はそのＬＣＤ２０４とタッチパネル２０８との間に設けられた空間である。図１１はそのタッチパネル２０８と、ＬＣＤ２０４と、その間の空間２１０とをより詳しく示す断面図である。尚、図１０（Ｂ）において、Ｈは人の手、Ｐは入力用ペン（タッチペン）である。
【０００４】
ところで、上記ＬＣＤ２０４とタッチパネル２０８との間に上記空間２１０を設けるのは、第１に、ユーザーが入力のためにタッチパネル２０８に加えた圧力によりＬＣＤ２０４に滲みが生じないようにするためである。
即ち、ＬＣＤ２０４とタッチパネル２０８とをその間に空間２１０を設けることなく直接接触させる構造だと、図１０（Ｂ）に示すように入力用ペンＰを用いてタッチパネル２０８を加圧すると、その圧力がもろにＬＣＤ２０４に加わる。すると、ＬＣＤ２０８内の液晶が圧力を受けて加圧点からそのまわりに逃げ、それが強い滲みとなって現れるという現象が生じるのである。
【０００５】
そこで、空間２１０を設けると、入力用ペンＰを用いてタッチパネル２０８を加圧したときにＬＣＤ２０８に加わる圧力を顕著に軽減することができ、延いては滲みを軽減することができる。これが空間２１０を設ける第１の理由なのである。
【０００６】
空間２１０を設ける第２の理由は、タッチパネル２０８とＬＣＤ２０４との界面にニュートンリング（モアレ縞）が生じないようにするためである。即ち、タッチパネル２０８とＬＣＤ２０４を直接接しさせることは、図１１に示すタッチパネル２０８のガラス板２０８ｇとＬＣＤのガラス板２０８ｇが直接接触させることに他ならない。そして、ガラス板２０８ｇとＬＣＤのガラス板２０８ｇは共に表面がより平面度の高い平面になるように仕上げられているとはいえ、完全な平面ではないので、その界面に微小とはいえ、空気の入った空間がランダムに散在し、その結果、ニュートンリングが生じてしまうのである。
これは表示部から視えるので、表示画像の品位を低下させ、当然のことながら好ましくない。そこで、その間に完全に空間２１０を介在させるのである。すると、ニュートンリングは生じない。
【０００７】
尚、このような問題は、タッチパネル２０８のガラス板２０８ｇとＬＣＤのガラス板２０８ｇを一つのガラス板で兼用することができれば、空間２１０を設けるという手段を講じことなく解決する筈である。しかし、それには、タッチパネル２０８とＬＣＤ２０４を一体に形成することが必要であり、それは、少なくとも現時点では事実上不可能なのである。というのは、ＬＣＤ２０４をつくる工程と、タッチパネル２０８をつくる工程とは、製造条件、特に温度条件が顕著に異なり、一体化してつくることが難しい乃至不可能であるからである。
従って、少なくとも現在の技術では、タッチパネル２０８のガラス板２０８ｇとＬＣＤ２０４のガラス板２０４ｇを一つのガラス板で兼用することは不可能であり、従って、その間に空間２１０を設けることが必要なのである。
【０００８】
【発明が解決しようとする課題】
ところが、このように、タッチパネル２０８とＬＣＤ２０４との間にエアーのギャップ２１０を設けると、タッチパネル２０８・ＬＣＤ２０４間にエアーのギャップ２１０が存在することから、タッチパネル２０８を強く、激しく押した場合には、タッチパネルに割れが生じ易くなり、故障する虞れがある。
【０００９】
また、タッチパネル２０８とＬＣＤ２０４との間にエアーのギャップ２１０を設けると、タッチパネル２０８・ＬＣＤ２０４の界面での無視できない光の反射が生じ、視認性が悪くなるという問題もある。というのは、タッチパネル２０８のガラス板とエアーとの屈折率の差が大きいので、タッチパネル２０８の下部を成すガラス板２０８ｇ、ＬＣＤ２０４の上部を成すガラス板２０４ｇと、エアーとの屈折率の差が大きく、ガラス板２０８ｇとエアーとの界面、ガラス板２０４ｇとエアーとの界面にて反射が生じるからである。
【００１０】
そこで、本発明は、画像を表示する液晶表示パネルと、該液晶表示パネルに対して間隔を設けて配置されて使用者が触れて指令を入力するためのタッチパネルと、上記液晶表示パネルと前記タッチパネルの間に介在して前記タッチパネルを通じて加わる力を緩衝するための透明樹脂充填材と、を備えた表示装置、及び該表示装置を備えた電子機器において、上記課題を解消し、タッチパネルが加圧されたときの滲みを低減し、その強度の向上を図ることができ、かつ表示装置の薄型化を図ることができ、更には、タッチパネルと液晶表示パネルとの間における光の反射を低減することができるようにすることを目的としている。
【００１１】
【課題を解決するための手段】
請求項１の表示装置は、液晶表示パネルと、タッチパネルとの間に介在し、タッチパネルを通じて加わる力を緩衝する透明樹脂充填材として超透明シリコーンゴムを用いたことを特徴とする。
【００１２】
従って、請求項１によれば、　透明樹脂充填材として超透明シリコーンゴムを用いたので、その弾性により、タッチパネルに力が加わったときのタッチパネルの割れを防ぎ、更に、液晶表示パネルに生じる荷重を軽減し、延いては液晶表示パネルの画像表示の滲みを低減することができる。
そして、透明樹脂充填材を成す超透明シリコーンゴムは、図３、図４に示すように、可視領域の光に対する光透過率が概ね９４％程度と、他の光学製品用樹脂（ノルボルネン、ポリカーボネート、アクリル等）と比較して遜色がないというより、高いので、タッチパネルの割れ防止、液晶表示パネルの荷重の軽減、液晶表示パネルの画像表示の滲みの低減を、表示装置としての透過率を落とすことなく実現することができる。
【００１３】
また、タッチパネルを通じて加わる力を緩衝する透明樹脂充填材として弾性の強い超透明シリコーンゴムを用いるので、緩衝力が強く、従って、液晶表示パネルとタッチパネルの間の間隔は僅かで済むので、表示装置の薄型化にも有効である。
更に、樹脂充填材は、液晶表示パネルとタッチパネルの間にでの光の反射による視認性の低下を低減する役割を果たす。というのは、樹脂充填材は一般にその屈折率がエアーとガラスの屈折率の中間の値を持つので、エアーを介在させず、液晶表示パネルやタッチパネルを成すガラス板と樹脂充填材を直接接するようにした場合の方が従来におけるようにガラス板間にエアーが介在する場合よりもパネル間での光反射をより小さくでき、延いては視認性の低下を軽減することができる。
【００１４】
請求項１２の電子機器は、請求項１の表示装置を備えたことを特徴とする。
従って、請求項９の電子機器によれば、請求項１の表示装置が奏する効果を享受することができる。
【００１５】
【発明の実施の形態】
本発明表示装置は、基本的には、液晶表示パネルと、タッチパネルとの間に介在し、タッチパネルを通じて加わる力を緩衝する透明樹脂充填材として超透明シリコーンゴムを用いたものである。
上記超透明シリコーンゴムは、熱硬化性オルガノポリシロキサン組成物を含有するものが好適である。
そして、熱硬化性オルガノポリシロキサン組成物としては、１．付加反応硬化型オルガノポリシロキサン組成物又は２．有機過酸化物硬化型オルガノポリシロキサン組成物が望ましい。
【００１６】
１．上記付加反応型オルガノポリシロキサン組成物は、（１）１分子中に平均２個以上のアルケニル基を有するオルガノポリシロキサン１００重量部と、（２）１分子中に平均２個以上のケイ素原子に結合した水素原子を有するオルガノハイドロジェンポリシロキサン０．１〜５０重量部と、（３）付加反応触媒と、からなるものが好ましい。
（１）オルガノポリシロキサンについて。
（１−１）上記１分子中に平均２個以上のアルケニル基を有するオルガノポリシロキサンは、下記の平均組成式である化３（化１と同じ）で表され、
【００１７】
【化３】
2004101851.tif 000003
【００１８】
且つ、上記化３のＲ１が、互いに同一又は異種の炭素数１〜１０、好ましくは１〜８の非置換又は置換一価炭素水素基であり、ａが１．５〜２．８、好ましくは１．８〜２．５、より好ましくは１．９５〜２．０５であるものが好適である。
【００１９】
（１−２）上記Ｒ１で示されるケイ素元素に結合した非置換又は置換の一価炭素水素基の例として下記のものが挙げられる。
ａ．メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基、等のアルキル基
ｂ．フェニル基、トリル基、キシリル基、ナフチル基等のアリール基
ｃ．ベンジル基、フェニルエチル基、フェニルプロピル基等のアラルキル基
ｄ．シクロヘキセニル基、オクテニル基などのアルケニル基
ｅ．これ等の基（上記した基）の水素原子の一部又は全部をフッ素、臭素、塩素等のハロゲン原子、シアノ記等で置換したもの。例えば、クロロメチル基、クロロプロピル基、プロモエチル基、トリフロロプロピル基、シアノエチル基等
【００２０】
（１−３）ところで、上記化３のＲ１の少なくとも２個の非置換又は置換一価炭素水素基は、アルケニル基（特に炭素２〜８のものが好ましく、とりわけ、２〜６のものがより好ましい。）であることが必要である。そして、そのアルケニル基の含有量は、ケイ素原子に結合する全有機基中（即ち、前記平均組成式式３におけるＲ１としての非置換又は置換一価炭素水素基中）０．００１〜２０モル％、特に０．０１〜１０モル％とすることが好ましい。
【００２１】
このアルケニル基は、分子鎖末端のケイ素原子に結合していても、両者に結合していても良いが、組成物の硬化速度、硬化物の物性等の点から本発明で用いるオルガノポリシロキサンは、少なくとも分子鎖末端のケイ素原子に結合したアルケニル基を含んだものであることが好ましい。
【００２２】
（１−４）上記オルガノポリシロキサンの構造は、通常は、主鎖がジオルガノシロキサン単位の繰り返しからなり、分子鎖両末端がトリオルガノシロキシ基で封鎖された基本的には直鎖状構造を有するジオルガノポリシロキサンであるが、部分的には分岐状の構造、環状構造等であっても良い。このアルキル基含有オルガノポリシロキサンの重合度（重量平均重合度）５０〜２００００、好ましくは１００〜２０００手移動のものが好適である。因みに、この平均重合度が５０未満では、硬化物としてのゴム物性が不充分となる場合があり、好ましくなのである。
【００２３】
（２）オルガノハイドロジェンポリシロキサンについて。
（２−１）上記オルガノハイドロジェンポリシロキサンは、下記の平均組成式である化４（上記平均組成式化２と同じ）で表される。
【００２４】
【化４】
2004101851.tif 000004
【００２５】
そして、１分子中に少なくとも２個以上（通常２〜２００個）、好ましくは３個以上、より好ましくは３〜１５０個程度のケイ素原子結合水素原子（即ち、ＳｉＨ基）を有することが必要である。
更に、上記化４のＲ２は炭素数１〜１０の非置換又は置換一価炭素水素基であり、このＲ２としては、上記式化３中のＲ１と同様の基を挙げることができる。また、上記化４のｂは０．７〜２．１であり、ｃは０．００１〜１．０、ｂ＋ｃは０．８〜２．５、好ましくは、ｂは１．０〜２．０、ｃは０．０１〜１．０、ｂ＋ｃは１．５〜２．５である。
【００２６】
（２−２）１分子中に少なくとも２個以上含まれるＳｉＨ基は、分子鎖末端、分子鎖途中のいずれに位置していても良く、また、この両方に位置するものであっても良い。また、このオルガノハイドロジェンポリシロキサンの分子構造は、直鎖状、環状、分岐状、三次元網状構造のいずれであっても良いが、１分子中のケイ素原子の数（又は重合度）は通常２〜３００個、好ましくは４〜１５０個程度のもので、室温（２５℃）で液状のものが好ましい。
（２−３）上記化４中のオルガノハイドロジェンポリシロキサン例として下記のものが挙げられる。
【００２７】
１，１，３，３−テトラメチルジシロキサン、メチルハイドロジェンシクロポリシロキサン、メチルハイドジェンシロキサン・ジメチルシロキサン環状共重合体、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ギメチルハイドロジェンシロキシ基封鎖ジメチ、ポリシロキサン、両末端ジメチルハイドロジェンシロキシ基封鎖ジメチルシロキシサン・メチルハイドロジェンシロキシサン共重合体、両末端トリメチルシロキシ基封鎖メチルハイドロジェンシロキシサン・ジフェニルシロキサン共重合体、両末端トリメチルシロキシ基封鎖メチルハイドロジェンシロキサン・ジフェルニシ共重合体、両末端ジメチルハイドロジェンシロキシ基封鎖メチルハイドジェンシロキシサン・ジフェニルシロキサン共重合体（ＣＨ３）２ＨＳｉＯ１／２単位と、（ＣＨ３）３ＳｉＯ１／２単位と、ＳｉＯ２４／２単位と、からなる共重合体、（ＣＨ３）２ＨＳｉＯ１／２単位と、ＳｉＯ２４／２単位と、からなる共重合体、（ＣＨ３）２ＨＳｉＯ１／２単位と、ＳｉＯ２４／２単位と、（Ｃ６Ｈ５）３ＳｉＯ４／２単位とからなる共重合体
【００２８】
（２−３）このオルガノハイドロジェンポリシロキサンの配合量は、オルガノポリシロキサン１００重量部に対して、０．１〜５０重量部、特に０．３〜２０重量部とするのが好ましい。
また、オルガノハイドロジェンポリシロキサンは、オルガノハイドロジェンポリシロキサン成分中のケイ素原子に結合したアルケニル基１モルに対してオルガノハイドロジェンポリシロキサン自身の成分中のケイ素原子に結合した水素原子（ＳｉＨ基）の量が０．５モル、特に０．８〜２．５モル程度となる量で配合することもできうる。
【００２９】
（３）付加反応触媒として用いることができるものを例示すると下記の通りである。
白金黒、塩化第２白金、塩化白金酸、塩化白金酸と１価アルコールとの反応物、塩化白金酸とオレフェン類との錯体、白金ビスアセトアセテート等の白金系触媒、パラジウム系触媒、ロジウム系触媒等（これらは白金族金属触媒である）。尚、この付加反応触媒の配合量は触媒量とすることができ、通常、白金族金属として０．５〜１０００ｐｐｍ、特に１〜５００ｐｐｍ程度とすると良い。
【００３０】
２．有機過酸化物
（１）付加反応硬化型オルガノポリシロキサン組成物の１分子中に平均２個以上のアルケニル基を有するオルガノポリシロキサンとしては、上記オルガノポリシロキサンとして用いることができるものとして列挙したものを用いることができるが、熱硬化性オルガノポリシロキサン組成物として、有機過酸化物、例えば有機過酸化物硬化型オルガノポリシロキサン組成物を用いた場合には、下記に例示列挙した従来公知のものを用いることができる。
ベンゾイルパーオキサイド、２，４−ジクロロベンゾイルパーオキサイド、ｐ−メチルベンゾイルパーオキサイド、ｏ−メチルベンゾイルパーオキサイド２，４−ジクミルパーオキサイド、２，５−ジミチルービス（２．５−ｔ−ブチルパーオキシ）ヘキサン、ジ−ｔ−ブチルパーオキサイド、ｔ−ブチルパーオキサイド、ｔ−ブチルパーベンゾエート、１，１−ビス（ｔ−ブチルパーオキシ）３，３，５−トリメチルシクロヘキサン、１，６−ビス（ｔ−ブチルパーオキシカルオキシ）ヘキサン等。
【００３１】
（２）有機過酸化物の配合量触媒量は、通常、１分子中に平均２個以上のアルケニル基を有するオルガノポリシロキサン１００重量部に対して０．０１〜１０重量部が好適である。
このように、有機過酸化物硬化型オルガノポリシロキサン組成物は上記の１分子中に平均２個以上のアルケニル基を有するオルガノポリシロキサンと、上記有機過酸化物により構成される。
【００３２】
【実施例】
以下、本発明の実施例を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００３３】
図１（Ａ）、（Ｂ）は本発明表示装置を有する電子機器である携帯情報端末の好ましい第１の実施例の概略を示すもので、（Ａ）は分解斜視図、（Ｂ）は断面図であり、図２はそのタッチパネルと、ＬＣＤと、その間に介在する樹脂充填材をより詳しく示す断面図である。
【００３４】
図１、図２において、１０２はＬＣＤ（液晶デバイス）フレーム、１０４は該ＬＣＤフレーム１０２上に配置されるＬＣＤ、１０６は次に述べるタッチパネル（１０８）を該ＬＣＤ１０４の上方にて稍離間（例えば０．１ｍｍ〜１．２ｍｍ）して位置した状態で保持するＬＣＤフレーム、１０８は該ＬＣＤフレーム１０６により上記ＬＣＤ１０２の上方にそれと例えば１．０ｍｍ程度の厚さの樹脂充填材１１０を介して配置されたタッチパネルである。
【００３５】
上記樹脂充填材１１０は、本明細書の前述の発明の実施の形態の項で述べた超透明シリコーンゴムを用いてなる。この超透明シリコーンゴムの具体的商品例としては、例えば主成分としてビニル基含有オルガノポリシロキサン、架橋剤としてオルガノハイドロジェンポリシロキサン、硬化触媒として白金化合物を用いて加熱・硬化してなる付加型液状シリコーンゴムであり、光線透過率が波長３８０〜７８０ｎｍの可視光線領域で９０％以上の透明性を有し、屈折率が１．４１である超透明シリコーンゴムＱＮ−４０Ｆ−Ｘ（ＪＩＳ　Ａ硬度４０）［株式会社朝日ラバー製］が好適である。この超透明シリコーンゴムＱＮ−４０Ｆ−Ｘ（ＪＩＳ　Ａ硬度４０）［株式会社朝日ラバー製］は、具体的には、図３、図４に示すように、高い透明性を有するので、表示装置に必要なＬＣＤ画面の視認性の低下が低い。また、ゴム弾性を有するので、タッチパネル１０８にペンＰで文字等の入力のため圧力を加えたときのＬＣＤ１０４に加わる荷重を緩和することができ、延いては、実質的に機械的強度を向上させることができるといえる。
【００３６】
そして、樹脂充填材１１０を成す超透明シリコーンゴムの屈折率は、空気のそれよりも大きくガラス１０４ｇ、１０８ｇのそれに近いので、図１０、図１１に示すようにタッチパネル（２０８）・ＬＣＤ（２０４）間に空間（２１０）、換言すれば空気（エアー）を介在させた場合に比較して界面で生じる屈折も小さくできる。その点でも視認性が向上する。
【００３７】
図５（Ａ）〜（Ｃ）は厚みが０．３ｍｍ、０．５ｍｍ、１．０ｍｍが三種類の上記超透明シリコーンゴムについて、加えた荷重・ゴムの硬度に対する滲みを、グレードが解るように超透明シリコーンゴムを用いない場合（ゴム無しの場合）と比較して示したものを筆写した図である。図５（Ａ）〜（Ｃ）において、各々上段の各セルが荷重６．３４〔ｋｇｆ〕、下段の各セルが荷重１１．７［ｋｇｆ］であり、最も左側のセルが超透明シリコーンゴムを用いない（図面では便宜上「ゴム無し」と表示する）の場合）、それから右側に順に、ゴムの硬度が３０°、４５°、５５°の場合を示す。各セルの滲みは、梨地の部分が０〜０．３５［ＭＰａ］、普通のハッチングの部分が０．３５〜０．４５［ＭＰａ］、互いに交差する２方向のハッチングの部分が０．４５［ＭＰａ］以上の部分を示す。滲みの強さは、０．４５［ＭＰａ］以上だと無視できないが、０．３５［ＭＰａ］以下だとほとんど視認性が低下しない、といえる。また、通常、ペンタッチによる荷重は０．１〜１．０〔ｋｇｆ〕程度である。しかし、本試験では、その通常考えられる荷重よりも相当に高い、６．３４［ｋｇｆ］、１１．７［ｋｇｆ］の二通りの荷重をかけて行っている。
【００３８】
図６（Ａ）、（Ｂ）はその滲みを測定する試験方法の具体的な説明をするためのものであり、（Ａ）は縦断面図、（Ｂ）は錘を取った状態での平面図である。２は鉄板で、該鉄板２上に凹部４を有する筐体６が置かれている。８は該凹部４内底面上に置かれたガラス板で、例えば２．０ｍｍ程度の厚さを有している。１２は該ガラス板８上に置かれた感圧紙で、圧力を受けるとその度合いに応じて色が変化するので、滲みの検出ができるのである。１４は該ガラス板８上の感圧紙１２表面に置かれたスペーサで、０．３ｍｍ、０．５ｍｍ、１．０ｍｍというように、想定するタッチパネル１０８・ＬＣＤ１０４間の空間の厚さに応じて交換して使用される。１６は該スペーサ１４を介して上記感圧紙１２上に置かれたガラス板で、厚さが例えば０．７ｍｍ程度であり、この上に、樹脂フィルム、例えばＰＥＴフィルム１８（厚さ例えば０．１ｍｍ）がガラス板１６表面保護用として置かれる。
【００３９】
２０は錘で、円板状部分２２の一方の主表面中央に、先端を半球状に形成した円柱２４を突設した形状を有し、その円柱２４の半球状の先端部を、上記フィルム１８で覆われたガラス板１６の表面に垂直に当てることにより荷重をかけるようになっている。これが本試験における、タッチペンＰの代用となる。
そして、その荷重をかけたときの上記感圧紙１２表面の状態を図５（Ａ）〜（Ｃ）の各セルにて示すものである。
【００４０】
図５からいえることは、基本的に、超透明シリコーンゴムからなる樹脂充填材１１０を設けないよりも、即ち、ゴム無しよりも、設けた方、即ちゴム有りの方が滲みのグレードが低いことが明らかであり、そして、用いる超透明シリコーンゴムの硬度が高い程その傾向が強い。しかし、タッチパネル１０８・ＬＣＤ１０４間の空間の厚さ（ゴム有りだとゴムの厚さ）を１．０ｍｍにした場合［図５（Ｃ）参照］、ゴム無しのケース（従来例）では、荷重が６．３４［ｋｇｆ］程度だと滲みが検出できないくらい小さいのに対して、ゴム有りの場合（超透明シリコーンゴムからなる樹脂充填材１１０を設けた場合、即ち本発明を実施した場合）、滲みはかなり小さいが存在する。これは、空間が１ｍｍ程度に厚いと６．３４［ｋｇｆ］程度の荷重では、ＬＣＤ１０４側に力が伝わらないのに対して、その空間に超透明シリコーンゴムが介在すると、僅かながらでもタッチパネル１０８に加えた荷重がＬＣＤ１０４に伝わることを示している。
【００４１】
しかし、荷重が１１．７［ｋｇｆ］程度に強いと、ゴム無しの場合でも滲みが生じ、その中心部の滲みのグレードは強い。それに対して、ゴム有りの場合には、滲みの生じる面積は稍広いといえるが、滲みの強さのグレードは中心部でも低く、問題はない。
この図５から得られる滲みに関する結論は、厚さ０．３ｍｍ以上の超透明シリコーンゴムを樹脂充填材１１０としてタッチパネル１０８・ＬＣＤ１０４間に介在させることとすれば、６．３４［ｋｇｆ］程度では勿論のこと、１１．７［ｋｇｆ］程度の荷重がかかっても、０．３５［ＭＰａ］以上の強さの滲みは生じないということであり、充分な滲み防止効果が得られると言うことである。
【００４２】
図７はタッチパネル１０８・ＬＣＤ１０４間の空間の厚さ（ゴム有りだとゴムの厚さ）を０．３ｍｍにした場合における、超透明シリコーンゴムを介在させない場合、即ち、ゴム無しの場合と、介在させた場合（本発明を実施した場合）、即ちゴム有りの場合の、複数通りの荷重における滲みを示すものである。滲みの測定方法は図６に示した方法と同じである。
このように、０．３ｍｍの厚さの場合だと、荷重の如何を問わず、ゴム無しの場合よりもゴム有りの場合、即ち、本発明を実施した場合の方が、滲みの生じる面積が小さく、滲みの強さのグレードが低いのである。
【００４３】
図８はガラスからなるタッチパネルと、ガラスからなるＬＣＤの破壊荷重について従来例と本発明の場合とを比較する試験結果を示すものであり、樹脂充填材１１０を成す超透明シリコーンゴムとして厚さ０．３ｍｍ、硬度４０°のもの（従来例Ｎｏ１〜１０の１０個、本発明Ｎｏ１〜１０の１０個）を試料として用いた場合を示している。下部のＡＶＥは平均値を、σは内部応力を示す。
【００４４】
図９（Ａ）、（Ｂ）はその破壊強度測定方法の測定方法の具体的な説明をするためのものであり、（Ａ）は縦断面図、（Ｂ）は押し棒を取った状態での平面図である。２は鉄板で、該鉄板２上に凹部４を有する筐体６が置かれている。８は該凹部４内底面上に置かれたガラス板で、例えば２．０ｍｍ程度の厚さを有している。１４は該ガラス板８上に置かれたスペーサで、例えば０．３ｍｍというように、想定するタッチパネル１０８・ＬＣＤ１０４間の空間の厚さに略等しいものが使用される。１６は該スペーサ１４を介して上記ガラス板８上に置かれたガラス板で、厚さが例えば０．７ｍｍ程度であり、この上に、樹脂フィルム、例えばＰＥＴフィルム１８（厚さ例えば０．１ｍｍ）がガラス板１６表面保護用として置かれる。
２６は破壊強度測定のために荷重をかける押し棒で、軸状部の先端にそれより大径の円柱体が一体に設けられている。そして、破壊強度測定用の荷重は、その押し棒２６の円柱体の先端面を上記ガラス板１６上に当てた状態で、該押し棒２を通じてかけられる。
【００４５】
図８から明らかなように、超透明シリコーンゴムを介在させた方が、破壊荷重が大きいことが明らかであり、表示装置が破壊されにくいことが明らかである。尚、超透明シリコーンゴムとして、実施例の場合以外の、発明の実施の形態の項で述べたものを用いても略同様の効果を得ることができる。従って、本発明は上記実施例に限定されるものではない。
本発明の表示装置は、携帯情報端末に搭載される場合が多いかもしれないが、しかし、これに限らずこの本発明の表示装置は、携帯情報端末の他の種類の電子機器、たとえば携帯電話、携帯型のテレビジョン受像機、無線機、カーナビゲーションのような車両案内装置、その他のタッチパネル及び液晶表示パネルを有する表示装置を備えた電子機器一般に適用できる。
【００４６】
【発明の効果】
以上説明したように、本発明によれば、透明性を確保しながらタッチパネルの滲みを軽減することができ、更には、表示装置の強度の向上を図ることができ、かつ表示装置の薄型化を図ることができ、更には、タッチパネルと液晶表示パネルとの間における光の反射を低減することができる。
【図面の簡単な説明】
【図１】（Ａ）、（Ｂ）は本発明の第１の実施例を示すもので、（Ａ）は分解斜視図、（Ｂ）は断面図である。
【図２】図１の実施例の要部をより詳しく示す断面図である。
【図３】超透明シリコーンゴムの光の波長とそれに対する光透過率との関係図である。
【図４】超透明シリコーンゴム、ノルボルネン、ポリカーボネート及びアクリルについての全光線透過率、屈折率及び線膨張係数を示す図である。
【図５】（Ａ）〜（Ｃ）は厚みが０．３ｍｍ、０．５ｍｍ、１．０ｍｍが三種類の超透明シリコーンゴムについて、加えた荷重・ゴムの硬度に対する滲みを、グレードが解るように超透明シリコーンゴムを用いない場合（ゴム無しの場合）と比較して示したものの筆写図である。
【図６】（Ａ）、（Ｂ）はその滲みを測定する試験方法の具体的な説明をするためのものであり、（Ａ）は縦断面図、（Ｂ）は錘を取った状態での平面図である。
【図７】タッチパネル・ＬＣＤ間の空間の厚さ（ゴム有りだとゴムの厚さ）を０．３ｍｍにした場合における、超透明シリコーンゴムを介在させない場合、即ち、ゴム無しの場合と、介在させた（本発明を実施した場合）、即ちゴム有りの場合の、複数通りの荷重における滲みを示すものである。
【図８】ガラスからなるタッチパネルと、ガラスからなるＬＣＤの破壊荷重について従来例と本発明の場合とを比較する試験結果を示す図である。
【図９】（Ａ）、（Ｂ）はその破壊強度測定方法の測定方法の具体的な説明をするためのものであり、（Ａ）は縦断面図、（Ｂ）は押し棒を取った状態での平面図である。
【図１０】（Ａ）、（Ｂ）は従来例を示すもので、（Ａ）は分解斜視図、（Ｂ）は断面図である。
【図１１】上記従来例の要部を示す断面図である。
【符号の説明】
１０２…ＬＣＤフレーム、１０４…液晶表示パネル（ＬＣＤ）、１０６…タッチパネルフレーム、１０８…タッチパネル、１１０…超透明シリコーンゴムからなる樹脂充填材。
【図１】
2004101851.tif 000007
【図２】
2004101851.tif 000008
【図３】
2004101851.tif 000009
【図４】
2004101851.tif 000010
【図５】
2004101851.tif 000011
【図６】
2004101851.tif 000012
【図７】
2004101851.tif 000013
【図８】
2004101851.tif 000014
【図９】
2004101851.tif 000015
【図１０】
2004101851.tif 000016
【図１１】
2004101851.tif 000017